FR 2903417 A1 20080111 FR 0652868 A 20060707 1 La présente invention concerne l'assemblage par collage d'un premier substrat S1 en polymère thermoplastique élastomère (abrégé TPE) ou en polyamide(abrégé PA) homo ou copolymère(abrégé coPA) et d'un second substrat S2. Les substrats S1 et S2 peuvent être de même nature, c'est-à-dire en TPE ou en PA homo ou coPA ou peuvent être de nature différente. D'une manière générale, les substrats (Si) en polymère thermoplastique élastomère (TPE) sont assemblés par collage avec d'autres substrats (S2) au moyen de colles ou adhésifs à solvant organique, dites aussi colles à solvant de type polyuréthane bicomposant. Le collage de ce type de substrats (Si) sur des substrats (S2) nécessite les opérations suivantes dans l'ordre: - nettoyage des surfaces des substrats (Si) et (S2) à coller avec un 15 solvant organique tel que la méthyléthylcétone (MEK); - application, généralement au pinceau, sur au moins la surface d'accostage du substrat (Si) en copolymère polyamide-bloc-polyéther d'une couche de composition de primaire généralement solvantée; - séchage en étuve de la couche de primaire ; 20 - application, généralement au pinceau, sur la couche de primaire et également sur la surface d'accostage de l'autre substrat (S2) d'une couche de colle bi-composant ; - séchage en étuve des couches de colle ; - accostage des deux substrats (Si) et (S2) encollés ; et 25 - mise sous presse de l'ensemble résultant de l'accostage. Les compositions de primaire utilisées sont généralement des compositions bicomposant dont le premier composant est une solution d'une résine fonctionnalisée dans un solvant organique et le deuxième 30 composant (réticulant), qui est ajouté au premier composant juste avant utilisation, est un isocyanate ou mélange d'isocyanates également en solution dans un solvant organique. Cette étape d'application du primaire implique donc des émissions de solvants organiques dans l'atmosphère. 35 Les colles bicomposant comprennent un premier composant qui est une résine organique hydroxylée en dispersion ou solution dans un solvant organique et/ou dans l'eau et un deuxième composant 2903417 2 (réticulant) qui est une solution d'isocyanate dans un solvant organique ou un isocyanate pur. Dans le cas d'une colle à solvant organique, une nouvelle émission de solvant est générée. Lors de ces différentes étapes (étape d'application du primaire 5 et/ou de la colle et étape de séchage), il a été évalué qu'environ 30kg de solvants organiques provenant de l'utilisation d'un primaire et d'une colle à base de solvants sont émis lors de l'assemblage de 10 000 chaussures d'où de multiples problèmes en terme de pollution atmosphérique, de toxicité mais également en matière de coûts 10 supplémentaires. La présente invention vise à résoudre ces inconvénients et à proposer des moyens simples et efficaces pour augmenter l'adhésion d'un assemblage par collage des substrats (Si) et (S2) définis ci dessous. La présente invention a donc pour objet l'utilisation d'un activateur et/ou un mélange d'activateurs d'adhésion (A) sur la surface d'un substrat (Si) en polymère thermoplastique élastomère (TPE) comportant des chaînes formées d'une alternance de segments durs et de segments souples ou en PA homo ou coPA, en vue de l'assemblage par collage dudit substrat (Si) sur un autre substrat (S2). L'augmentation de l'adhésion est obtenue par la présence d'un et /ou d'un mélange d'activateurs d'adhésion (A) à la surface (F1) du substrat (Si) et/ou à l'interface entre le substrat (Si) et le primaire (P) d'adhésion dans le cas d'un collage avec primaire ou entre le substrat (Si) et la colle (C) dans le cas d'un collage sans primaire (P). L'invention a pour objet, l'utilisation d'un activateur d'adhésion (A) destiné à réagir (i) avec les groupements fonctionnels d'au moins un polymère d'un substrat (Si) et/ou (ii) à complexer les chaînes d'au moins un polymère dudit substrat (Si), au niveau d'une surface de collage (F1) d'un substrat (Si) comprenant au moins un polymère thermoplastique élastomère (TPE), lequel comporte une chaîne formée d'une alternance de segments durs et de segments souples, ou au moins un polyamide homo ou copolymère en vue de l'assemblage par collage dudit substrat (Si) à un autre substrat (S2). Selon un mode de réalisation, l'utilisation est caractérisée par le fait que l'activateur d'adhésion (A) est choisi parmi les 2903417 3 catalyseurs qui interviennent dans les réactions chimiques impliquant des fonctions isocyanates. Selon un mode de réalisation, l'utilisation est caractérisée par le fait que l'activateur d'adhésion (A) est choisi parmi les 5 catalyseurs de type amine, de type sels métalliques, de type organométallique et leurs mélanges. Selon un mode de réalisation, l'utilisation est caractérisée par le fait que le substrat (S2) est de même nature que (S1). Selon un mode de réalisation, l'utilisation est caractérisée 10 par le fait que le substrat (Si) et le substrat (S2) sont de nature différente, sachant que (S2) est choisi parmi les (TPE), les homopolymères et les copolymères tels que les polyoléfines, polyamines, les polyesters, les polyéthers, les polyesteréthers, les polyimides, les polycarbonates, les résines phénoliques, les 15 polyuréthanes réticulés ou non, notamment les mousses, les poly (éthylène acétate de vinyle), les élastomères naturels ou synthétiques tels que les polybutadiènes, les polyisoprènes, les styrène-butadiènestyrène (SBS), les styrène-butadiène-acrylonitrile (SBN), les polyacrylonitriles, les tissus naturels ou synthétiques, notamment les 20 tissus en fibres polymères organiques tels que les tissus en fibres de polypropylène, polyéthylène, polyesters, alcool polyvinylique, polyacétate de vinyle, polychlorure de vinyle, polyamide, les tissus en fibres de verre ou en fibres de carbone, ainsi que les matériaux comme le cuir, le papier et le carton. 25 Selon un mode de réalisation, l'utilisation est caractérisée en ce que le substrat (Si) est choisi parmi (a) les copolymères à blocs polyesters et blocs polyéthers, (b) les copolymères à blocs polyuréthanes et blocs polyéthers, (c) les copolymères à blocs polyamide et blocs polyéthers et leurs mélanges. 30 L'invention a également trait à un procédé de traitement de surface d'un substrat (Si) en polymère thermoplastique élastomère (TPE) ou en polyamide homo ou copolymère afin de favoriser l'accrochage d'un primaire et/ou d'une colle sur une surface de collage (F1) dudit substrat (Si) en vue de l'assemblage par collage 35 dudit substrat (Si) à un autre substrat (S2), caractérisé en ce qu'un activateur d'adhésion (A) est inclus dans le polymère formant le substrat (Si) . Selon un mode de réalisation, le procédé de traitement de surface d'un substrat (Si) en polymère thermoplastique élastomère (TPE) ou en 2903417 4 polyamide homo ou copolymère afin de favoriser l'accrochage d'un primaire (P) et/ou d'une colle (C) en vue de l'assemblage par collage dudit substrat (Si) à un autre substrat (S2), est caractérisé par le fait qu'on applique sur le substrat (Si) un activateur d'adhésion (A). 5 Selon un mode de réalisation, le procédé de traitement de surface d'un substrat (Si) est caractérisé en ce que l'activateur d'adhésion (A) est inclus dans un mélange comprenant au moins un solvant de nettoyage qui est appliqué sur la surface de collage (F1) du substrat (Si) en vue de l'assemblage par collage dudit substrat (Si) à un autre 10 substrat (S2). Selon un mode de réalisation, le procédé de traitement de surface d'un substrat (Si) est caractérisé en ce que l'activateur d'adhésion (A) est inclus dans une couche de primaire (P) d'adhésion qui est appliquée sur la surface de collage (F1) du substrat (Si) en vue de 15 l'assemblage par collage dudit substrat (Si) à un autre substrat (S2). Selon un mode de réalisation, le procédé de traitement de surface d'un substrat (Si) est caractérisé en ce que l'activateur d'adhésion (A) est inclus dans une couche de colle (C) qui est appliquée sur la surface de collage (F1) du substrat (Si) en vue de l'assemblage par 20 collage dudit substrat S1 à un autre substrat (S2). Selon un mode de réalisation, le procédé est caractérisé par le fait qu'on applique l'activateur d'adhésion (A) seul ou en mélange avec un solvant de dégraissage et/ou avec un primaire (P) d'adhésion et/ou avec une colle (C) sur la surface de collage (F1) du substrat (S1). 25 Selon un mode de réalisation, le procédé est caractérisé par le fait que l'on utilise un primaire d'adhésion (A) à base solvant ou à base aqueuse. Selon un mode de réalisation, le procédé d'assemblage par collage d'un substrat (Si) en polymère thermoplastique élastomère (TPE) ou en 30 polyamide homo ou copolymère à un substrat (S2), caractérisé par le fait que l'on traite une surface de collage (F1) du substrat (Si) par le procédé tel que défini plus haut et qu'on assemble les deux substrats (Si) et (S2) par leurs deux surfaces de collage (F1) et (F2), dont au moins l'une a été encollée. 35 L'invention concerne aussi un assemblage collé de deux substrats (Si) et (S2), notamment semelle de chaussure à deux couches de substrat (Si) et (S2), l'un au moins étant un polymère thermoplastique élastomère (TPE) ou un polyamide homo ou copolymère ayant été activé par un activateur d'adhésion (A) tel que défini plus haut. 2903417 5 Selon un mode de réalisation, l'assemblage collé de deux substrats (Si) et (S2) est obtenu selon le procédé d'assemblage défini plus haut. L'invention concerne également un kit d'assemblage par collage d'un 5 substrat (Si) en polymère thermoplastique élastomère ou en polyamide homo ou copolymère à un autre substrat (S2) comprenant : a. un activateur d'adhésion (A) tel que défini plus haut, et b. Eventuellement un primaire d'adhésion (P); et c. une colle (C) destinée à l'encollage du substrat (Si), 10 et comprenant . • éventuellement un primaire (P) d'adhésion ; et • une colle (C) destinée à l'encollage du substrat (S2). La structure de la figure 1 représente un substrat (Si) collé au 15 niveau de sa surface (F1) à un substrat (S2) au niveau de sa surface (F2) par l'intermédiaire d'une colle (C) et d'un activateur d'adhésion selon l'invention. La structure de la figure 2 comprend un primaire d'adhésion en plus entre l'activateur d'adhésion (A) et la colle (C). 20 Les figures 3 et 4 représentent des modes de réalisation de l'invention dans lesquels les structures comprennent dans leur couche de primaire (P) ou dans leur couche de colle (C) de l'activateur d'adhésion (A). Les figures 5 et 6 représentent un substrat S1 ou S2 encollé 25 avant accostage avec ou sans primaire. Par polymère thermoplastique élastomère (TPE) , on entend un copolymère à blocs comportant, en alternance, des blocs ou segments dits durs ou rigides et des blocs ou segments dits souples ou 30 flexibles. A titre d'exemple de copolymère à blocs durs et à blocs souples, on peut citer respectivement (a)les copolymères à blocs polyesters et blocs polyéthers (appelés aussi polyétheresters), (b)les copolymères à blocs polyuréthanes et blocs polyéthers (appelés aussi TPU abréviation 35 de polyuréthanes thermoplastiques) et (c)les copolymères à blocs polyamide et blocs polyéther (appelés aussi PEBA selon l'IUPAC). 2903417 6 S'agissant des polyétheresters (a), ce sont des copolymères à blocs polyesters et blocs polyéthers. Ils sont constitués de blocs polyéthers souples qui sont les restes de polyétherdiols et de segments rigides (blocs polyesters) qui résultent de la réaction d'au 5 moins un diacide carboxylique avec au moins un motif diol court allongeur de chaîne. Les blocs polyesters et les blocs polyéthers sont reliés par des liaisons esters résultant de la réaction des fonctions acides de l'acide avec les fonctions OH du polyétherdiol. Le diol court allongeur de chaîne peut être choisi dans le groupe constitué du 10 neopentylglycol, du cyclohexanediméthanol et des glycols aliphatiques de formule HO(CH2)nOH dans laquelle n est un entier valant de 2 à 10. Avantageusement, les diacides sont des acides dicarboxyliques aromatiques ayant de 8 à 14 atomes de carbone. Jusqu'à 50 en mole de l'acide aromatique dicarboxylique peut être remplacé par au moins un 15 autre acide aromatique dicarboxylique ayant de 8 à 14 atomes de carbone, et/ou jusqu'à 20 % en mole peut être remplacé par un acide aliphatique dicarboxylique ayant de 2 à 12 atomes de carbone. A titre d'exemple d'acides aromatiques dicarboxyliques, on peut citer l'acide téréphtalique, isophtalique, bibenzoïque, naphtalène 20 dicarboxylique, l'acide 4,4'-diphénylenedicarboxylique, l'acide bis(pcarboxyphényl) méthane, l'éthylène bis p-benzoïque acide, l'acide 1-4 tétraméthylène bis(p-oxybenzoïque), l'acide éthylène bis (para oxybenzoïque), l'acide 1,3-triméthylène bis (p-oxybenzoique). A titre d'exemple de glycols, on peut citer l'éthylène glycol, le 25 1,3-triméthylène glycol, le 1,4-tétraméthylèneglycol, le 1,6- hexaméthylène glycol, le 1,3 propylène glycol, le 1,8 octaméthylèneglycol, le 1,10-décaméthylène glycol et le 1,4-cyclohexylène diméthanol. Les copolymères à blocs polyesters et blocs polyéther sont, par exemple, des copolymères ayant des motifs 30 polyéthers dérivés de polyétherdiols tels que le polyéthylène glycol (PEG), le polypropylène glycol (PPG), le polytriméthylène éther glycol (PO3G) ou le polytétraméthylène glycol (PTMG), des motifs diacide carboxylique tels que l'acide téréphtalique et des motifs glycol (éthane diol) ou butane diol, 1-4. L'enchaînement des polyéthers et 35 des diacides forme les segments souples alors que l'enchaînement du 2903417 7 glycol ou du butane diol avec les diacides forme les segments rigides du copolyétherester. De tels copolyétheresters sont décrits dans les brevets EP 402 883 et EP 405 227. Ces polyétheresters sont des élastomères thermoplastiques. Ils peuvent contenir des plastifiants. 5 S'agissant des TPU (b), ils résultent de la condensation de blocs polyéthers souples qui sont des restes de polyétherdiols et de blocs rigides polyuréthanes issus de la réaction d'au moins un diisocyanate avec au moins un diol court. Le diol court allongeur de chaîne peut 10 être choisi parmi les glycols cités plus haut dans la description des polyétheresters. Les blocs polyuréthanes et les blocs polyéthers sont reliés par des liaisons résultant de la réaction des fonctions isocyanates avec les fonctions OH du polyétherdiol. On peut encore citer les polyesteruréthanes par exemple ceux 15 comprenant des motifs diisocyanates, des motifs dérivés de polyesters diols amorphes et des motifs dérivés d'un diol court allongeur de chaîne. Ils peuvent contenir des plastifiants. S'agissant des PEBA (c), ils résultent de la copolycondensation 20 de séquences polyamides à extrémités réactives avec des séquences polyéthers à extrémités réactives, telles que, entre autres : 1) Séquences polyamides à bouts de chaîne diamines avec des séquences polyoxyalkylènes à bouts de chaînes dicarboxyliques. 2) Séquences polyamides à bouts de chaînes dicarboxyliques avec des 25 séquences polyoxyalkylènes à bouts de chaînes diamines obtenues par cyanoéthylation et hydrogénation de séquences polyoxyalkylène alpha-oméga dihydroxylées aliphatiques appelées polyétherdiols. 3) Séquences polyamides à bouts de chaînes dicarboxyliques avec des polyétherdiols, les produits obtenus étant, dans ce cas 30 particulier, des polyétheresteramides. Les copolymères de l'invention sont avantageusement de ce type. Les séquences polyamides à bouts de chaînes dicarboxyliques proviennent, par exemple, de la condensation de précurseurs de 35 polyamides en présence d'un diacide carboxylique limiteur de chaîne. 2903417 8 Les séquences polyamides à bouts de chaînes diamines proviennent par exemple de la condensation de précurseurs de polyamides en présence d'une diamine limiteur de chaîne. Les polymères à blocs polyamides et blocs polyéthers peuvent 5 aussi comprendre des motifs répartis de façon aléatoire. Ces polymères peuvent être préparés par la réaction simultanée du polyéther et des précurseurs des blocs polyamides. Par exemple, on peut faire réagir du polyétherdiol, des précurseurs de polyamide et un diacide limiteur de chaîne. On obtient 10 un polymère ayant essentiellement des blocs polyéthers, des blocs polyamides de longueur très variable, mais aussi les différents réactifs ayant réagi de façon aléatoire qui sont répartis de façon aléatoire (statistique) le long de la chaîne polymère. On peut aussi faire réagir du polyétherdiamine, des précurseurs 15 de polyamide et un diacide limiteur de chaîne. On obtient un polymère ayant essentiellement des blocs polyéthers, des blocs polyamides de longueur très variable, mais aussi les différents réactifs ayant réagi de façon aléatoire qui sont répartis de façon aléatoire (statistique) le long de la chaîne polymère. 20 On peut utiliser avantageusement trois types de blocs polyamides. - Selon un premier type, les séquences polyamides proviennent de la condensation d'un diacide carboxylique, en particulier ceux ayant de 4 à 20 atomes de carbone, de préférence ceux ayant de 6 à 18 25 atomes de carbone et d'une diamine aliphatiques ou aromatiques, en particulier celles ayant de 2 à 20 atomes de carbone, de préférence celles ayant de de 6 à 14 atomes de carbone. A titre d'exemples d'acides dicarboxyliques, on peut citer l'acide 1,4-cyclohexyldicarboxylique, les acides butanedioïque, 30 adipique, azélaïque, subérique, sébacique, dodécanedicarboxylique, octadécanedicarboxylique et les acides téréphtalique et isophtalique, mais aussi les acides gras dimérisés. A titre d'exemples de diamines, on peut citer la tétraméthylène diamine, l'hexaméthylènediamine, la 1, 10-décaméthylènediamine, la 35 dodécaméthylènediamine, la triméthylhexaméthylène diamine, les 2903417 9 isomères des bis-(4-aminocyclohexyl)-méthane (BACM), bis-(3-méthyl-4-aminocyclohexyl)méthane (BMACM), et 2-2-bis-(3-méthyl-4-aminocyclohexyl)-propane (BMACP), et para-amino-di-cyclo-hexyl-méthane (PACM), et l'isophoronediamine (IPDA), la 2,6-bis-(aminométhyl)- 5 norbornane (BAMN) et la pipérazine (Pip). Avantageusement, on a des blocs PA 4.12, PA 4.14, PA 4.18, PA 6.10, PA 6.12, PA 6.14, PA 6.18, PA 9.12, PA 10.10, PA 10.12, PA 10.14 et PA 10.18. - Selon un deuxième type, les séquences polyamides résultent 10 de la condensation d'un ou plusieurs acides alpha oméga aminocarboxyliques et/ou d'un ou plusieurs lactames ayant de 6 à 12 atomes de carbone en présence d'un diacide carboxylique ayant de 4 à 12 atomes de carbone ou d'une diamine. A titre d'exemples de lactames, on peut citer le caprolactame, 15 l'oenantholactame et le lauryllactame. A titre d'exemples d'acide alpha omega amino carboxylique, on peut citer les acides aminocaproïque, amino-7-heptanoïque, amino-11-undécanoïque et amino-12-dodécanoïque. Avantageusement les blocs polyamides du deuxième type sont en 20 polyamide 12 ou en polyamide 6. - Selon un troisième type, les séquences polyamides résultent de la condensation d'au moins un acide alpha oméga aminocarboxylique (ou un lactame), au moins une diamine et au moins un diacide carboxylique. 25 Dans ce cas, on prépare, lors d'une première étape, les blocs polyamide PA par polycondensation : o de la ou des diamines aliphatiques linéaires ou aromatiques ayant X atomes de carbone ; o du ou des diacides carboxyliques ayant Y atomes de carbone ; et 30 o du ou des comonomères {Z}, choisis parmi les lactames et les acides alpha-oméga aminocarboxyliques ayant Z atomes de carbone et les mélanges équimolaires d'au moins une diamine ayant Xl atomes de carbone et d'au moins un diacide carboxylique ayant Y1 atomes de carbones, (Xl, Y1) étant différent de (X, Y), 35 o ledit ou lesdits comonomères {Z} étant introduits dans une proportion pondérale allant jusqu'à 50%, de préférence jusqu'à 20%, 2903417 10 encore plus avantageusement jusqu'à 10% par rapport à l'ensemble des monomères précurseurs de polyamide ; o en présence d'un limiteur de chaîne choisi parmi les diacides carboxyliques ; puis 5 Lors d'une seconde étape, on fait réagir les blocs polyamide PA obtenus avec des blocs polyéther PE, en présence d'un catalyseur. Avantageusement, on utilise comme limiteur de chaîne le diacide carboxylique ayant Y atomes de carbone, que l'on introduit en excès par rapport à la stoechiométrie de la ou des diamines. 10 De préférence, on conduit la polycondensation à une température de 180 à 300 C. Le catalyseur est défini comme étant tout produit permettant de faciliter la liaison des blocs polyamide et des blocs polyéther par estérification ou par amidification. Le catalyseur d'estérification 15 est avantageusement un dérivé d'un métal choisi dans le groupe formé par le titane, le zirconium et l'hafnium ou encore un acide fort tel que l'acide phosphorique ou l'acide borique. Des exemples de catalyseurs sont ceux décrits dans les brevets US 4 331 786, US 4 115 475, US 4 195 015, US 4 839 441, US 4 864 014, US 4 230 838 et 20 US 4 332 920. La méthode générale de préparation en deux étapes des copolymères PEBA ayant des liaisons ester entre les blocs PA et les blocs PE est connue et est décrite, par exemple, dans le brevet français FR 2 846 332. La méthode générale de préparation des copolymères PEBA de 25 l'invention ayant des liaisons amide entre les blocs PA et les blocs PE est connue et décrite, par exemple dans le brevet européen EP 1 482 011. La réaction de formation du bloc PA se fait habituellement entre 180 et 300 C, de préférence de 200 à 290 C, la pression dans le 30 réacteur s'établit entre 5 et 30 bars, et on la maintient environ 2 à 3 heures. On réduit lentement la pression en mettant le réacteur à la pression atmosphérique, puis on distille l'eau excédentaire par exemple pendant une heure ou deux. Le polyamide à extrémités acide carboxylique ayant été préparé, 35 on ajoute ensuite le polyéther et un catalyseur. On peut ajouter le polyéther en une ou plusieurs fois, de même pour le catalyseur. Selon une forme avantageuse, on ajoute d'abord le polyéther, la réaction des extrémités OH du polyéther et des extrémités COOH du polyamide 2903417 11 commence avec formation de liaisons ester et élimination d'eau. On élimine le plus possible l'eau du milieu réactionnel par distillation, puis on introduit le catalyseur pour achever la liaison des blocs polyamides et des blocs polyéthers. Cette deuxième étape s'effectue 5 sous agitation, de préférence sous un vide d'au moins 6 mm Hg (800 Pa) à une température telle que les réactifs et les copolymères obtenus soient à l'état fondu. A titre d'exemple, cette température peut être comprise entre 100 et 400 C et le plus souvent 200 et 300 C. La réaction est suivie par la mesure du couple de torsion exercée par le 10 polymère fondu sur l'agitateur ou par la mesure de la puissance électrique consommée par l'agitateur. La fin de la réaction est déterminée par la valeur du couple ou de la puissance cible. On pourra également ajouter pendant la synthèse, au moment jugé le plus opportun, une ou plusieurs molécules utilisées comme anti- 15 oxydant, par exemple l'Irganox 1010 ou l'Irganox 245. Selon une variante de ce troisième type les blocs polyamides résultent de la condensation d'au moins deux acides alpha oméga aminocarboxyliques ou d'au moins deux lactames ayant de 6 à 12 atomes de carbone ou d'un lactame et d'un acide aminocarboxylique n'ayant pas 20 le même nombre d'atomes de carbone en présence éventuelle d'un limiteur de chaîne. A titre d'exemple d'acide alpha omega amino carboxylique aliphatique, on peut citer les acides aminocaproïques, amino-7-heptanoïque, amino-11-undécanoïque et amino-12-dodécanoïque. 25 A titre d'exemple de lactame, on peut citer le caprolactame, l'oenantholactame et le lauryllactame. A titre d'exemple de diamines aliphatiques, on peut citer l'hexaméthylènediamine, la dodécaméthylènediamine et la triméthylhexaméthylène diamine. 30 A titre d'exemple de diacides cycloaliphatiques, on peut citer l'acide 1,4-cyclohexyldicarboxylique. A titre d'exemple de diacides aliphatiques, on peut citer les acides butane-dioïque, adipique, azélaïque, subérique, sébacique, dodécanedicarboxylique, les acides gras dimérisés (ces acides gras 35 dimérisés ont de préférence une teneur en dimère d'au moins 98%; de préférence ils sont hydrogénés; ils sont commercialisés sous la marque 2903417 12 "PRIPOL" par la société "UNICHEMA", ou sous la marque EMPOL par la société HENKEL) et les Polyoxyalkylènes - a,w diacides. A titre d'exemple de diacides aromatiques, on peut citer les acides téréphtalique (T) et isophtalique (I). 5 A titre d'exemple de diamines cycloaliphatiques, on peut citer les isomères des bis-(4-aminocyclohexyl)-méthane (BACM), bis-(3-méthyl-4-aminocyclohexyl)méthane (BMACM), et 2-2-bis-(3-méthyl-4-aminocyclohexyl)-propane(BMACP), et para-amino-di-cyclo-hexyl-méthane (PACM). Les autres diamines couramment utilisées peuvent être 10 l'isophoronediamine (IPDA), la 2,6-bis-(aminométhyl)-norbornane (BAMN) et la pipérazine. A titre d'exemples de séquences polyamides du troisième type, on peut citer les suivantes : 15 • 6.6 /6 6.6 désigne des motifs hexaméthylènediamine condensée avec l'acide adipique. 6 désigne des motifs résultant de la condensation du caprolactame. 20 • 6.6 / Pip. 10 / 12 dans laquelle 6.6 désigne des motifs hexaméthylènediamine condensée avec l'acide adipique. Pip. 10 désigne des motifs résultant de la condensation de la 25 pipérazine et de l'acide sébacique. 12 désigne des motifs résultant de la condensation du lauryllactame. Les proportions en poids sont respectivement 25 à 35 / 20 à 30 / 20 à 30 / le total étant 80 et avantageusement 30 à 35 / 22 à 27 / 30 22 à 27 / le total étant 80. Par exemple, les proportions 32 / 24 / 24 / conduisent à une température de fusion de 122 à 137 C. • 6.6 / 6.10 / 11 / 12 dans laquelle 6.6 désigne l'hexaméthylènediamine condensée avec l'acide 35 adipique. 2903417 13 6.10 désigne l'hexaméthylènediamine condensée avec l'acide sébacique. 11 désigne des motifs résultant de la condensation de l'acide aminoundécanoïque. 5 12 désigne des motifs résultant de la condensation du lauryllactame. Les proportions en poids sont respectivement 10 à 20 / 15 à 25 / 10 à 20 / 15 à 25 le total étant 70 et avantageusement 12 à 16 / 18 à 25 / 12 à 16 / 18 à 25 le total étant 70. 10 Par exemple les proportions 14 / 21 / 14 / 21 / conduisent à une température de fusion de 119 à 131 C. Les blocs polyamides sont obtenus en présence d'un diacide ou d'une diamine limiteur de chaîne si on veut des blocs polyamides à 15 extrémités acides ou amines. Si les précurseurs comprennent déjà un diacide ou une diamine, il suffit par exemple de l'utiliser en excès. Les blocs polyéthers peuvent représenter 5 à 85 % en poids du copolymère à blocs polyamides et polyéthers. Les blocs polyéthers sont 20 constitués de motifs oxyde d'alkylène. Ces motifs peuvent être par exemple des motifs oxyde d'éthylène, des motifs oxyde de propylène ou tétrahydrofurane (qui conduit aux enchaînements polytétraméthylène glycol). On utilise ainsi des blocs PEG c'est à dire ceux constitués de motifs oxyde d'éthylène, des blocs PPG c'est à dire ceux constitués 25 de motifs oxyde de propylène, des motifs polytriméthylène ether de glycol (De tels copolymères avec des blocs polytriméthylene ether sont décrits dans le brevet US 6590065), et des blocs PTMG c'est à dire ceux constitués de motifs tetraméthylène glycols appelés aussi polytétrahydrofurane. On utilise avantageusement des blocs PEG ou des 30 blocs obtenus par oxyéthylation de bisphenols, tels que par exemple le bisphenol A. Ces derniers produits sont décrits dans le brevet EP 613 919. Les blocs polyéthers peuvent aussi être constituésd'amines primaires éthoxylées. On utilise avantageusement aussi ces blocs. A 2903417 14 titre d'exemple d'amines primaires éthoxylées on peut citer les produits de formule : Hù(OCH2CH2)mùNù(CH2CH2O)n H (CH2)x CH3 5 dans laquelle m et n sont compris entre 1 et 20 et x entre 8 et 18. Ces produits sont disponibles dans le commerce sous la marque NORAMOX de la société CECA et sous la marque GENAMIN de la société CLARIANT. La quantité de blocs polyéther dans ces copolymères à blocs polyamides et blocs polyéthers est avantageusement de 10 à 70% en 10 poids du copolymère et de préférence de 35 à 60%. Les blocs polyétherdiols sont soit utilisés tels quels et copolycondensés avec des blocs polyamides à extrémités carboxyliques, soit ils sont aminés pour être transformés en polyéther diamines et condensés avec des blocs polyamides à extrémités carboxyliques. Ils 15 peuvent être aussi mélangés avec des précurseurs de polyamide et un limiteur de chaîne diacide pour faire les polymères à blocs polyamides et blocs polyéthers ayant des motifs répartis de façon statistique. La masse molaire en nombre Mn des séquences polyamides est comprise entre 500 et 10000 et de préférence entre 500 et 4000 sauf 20 pour les blocs polyamides du deuxième type. La masse Mn des séquences polyéther est comprise entre 100 et 6 000 et de préférence entre 200 et 3 000. Ces polymères à blocs polyamides et blocs polyéthers qu'ils proviennent de la copolycondensation de séquences polyamides et 25 polyéthers préparées auparavant ou d'une réaction en une étape présentent, par exemple, une viscosité intrinsèque entre 0,8 et 2,5 mesurée dans le métacrésol à 25 C pour une concentration initiale de 0,8 g/100 ml. 2903417 15 S'agissant de la préparation des copolymères à blocs polyamides et blocs polyéther, ils peuvent être préparés par tout moyen permettant d'accrocher les blocs polyamide et les blocs polyéther. En pratique, on utilise essentiellement deux procédés l'un dit en 2 5 étapes, l'autre en une étape. Dans le procédé en deux étapes on fabrique d'abord les blocs polyamides puis dans une deuxième étape on accroche les blocs polyamides et les blocs polyéthers. Dans le procédé en une étape on mélange les précurseurs de polyamide, le limiteur de chaînes et le polyéther; on obtient alors un polymère ayant 10 essentiellement des blocs polyéthers, des blocs polyamides de longueur très variable, mais aussi les différents réactifs ayant réagi de façon aléatoire qui sont répartis de façon aléatoire (statistique) le long de la chaîne polymère. Que ce soit en une ou deux étapes il est avantageux d'opérer en présence d'un catalyseur. On peut utiliser les 15 catalyseurs décrits dans les brevets US 4 331 786, US 4 115 475, US 4 195 015, US 4 839 441, US 4 864 014, US 4 230 838 et US 4 332 920, WO 04 037898, EP 1262527, EP 1270211, EP 1136512, EP 1046675, EP 1057870, EP 1155065, EP 506495 et EP 504058. Dans le procédé en une étape on fabrique aussi des blocs polyamide, c'est pourquoi on a écrit au début 20 de ce paragraphe que ces copolymères pouvaient être préparés par tout moyen d'accrocher les blocs polyamides (bloc PA) et les blocs polyéthers (bloc PE). Avantageusement, les copolymères PEBA ont des blocs PA en PA 6, 25 en PA 12, en PA 6.6/6, en PA 10.10 et en PA 6.14 et des blocs PE en PTMG, en PPG, en PO3G et en PEG. S1 est choisi parmi les PTE définis précédemment et les homo et copolymères polyamides. S1 et S2 peuvent être identiques ou différents, mais dans ce cas S2 est choisi parmi les PTE définis 30 précédemment, les homopolymères et les copolymères tels que les polyoléfines, polyamines, les polyesters, les polyéthers, les polyesteréthers, les polyimides, les polycarbonates, les résines phénoliques, les polyuréthanes réticulés ou non, notamment les mousses, les poly (éthylène acétate de vinyle), les élastomères 35 naturels ou synthétiques tels que les polybutadiènes, les 2903417 16 polyisoprènes, les styrène-butadiène-styrène (SBS), les styrènebutadiène-acrylonitrile (SBN), les polyacrylonitriles, les tissus naturels ou synthétiques, notamment les tissus en fibres polymères organiques tels que les tissus en fibres de polypropylène, 5 polyéthylène, polyesters, alcool polyvinylique, polyacétate de vinyle, polychlorure de vinyle, polyamide, les tissus en fibres de verre et en fibres de carbone, ainsi que les matériaux comme le cuir, le papier et le carton. Tous ces matériaux peuvent aussi être sous forme de mousse, lorsque cela est possible. 10 Concernant le primaire d'adhésion (P), il peut être à base de solvant(s) organique(s) ou à base aqueuse. Concernant la colle (C), elle peut être à base de solvant(s) organique(s) ou à base aqueuse. 15 On peut donc avoir une combinaison de primaire d'adhésion (P) à base solvant(s) ou à base aqueuse avec une colle (C) à base solvant(s) ou à base aqueuse, sachant que l'activateur d'adhésion (A) peut être soit : déposé au niveau de l'interface d'adhésion, c'est à dire entre le 20 Substrat (Si) et le primaire (P) ou la colle (C) ; incorporé dans le primaire d'adhésion (P) et/ou dans la colle (C) sachant qu'il doit, dans ce cas, être capable de migrer à l'interface entre le Substrat (Si) et le primaire ou la colle. L'activateur d'adhésion (A) peut être combiné pour l'application 25 d'un primaire d'adhésion (P) à base solvant(s) à faible pouvoir d'adhésion mais à base de composant(s) organique(s) volatil(s) (abrégé V.O.C) réduit(s) ou à base aqueuse avec une colle (C) à base solvant(s) ou à base aqueuse. L'activateurs d'adhésion peut comprendre plusieurs composants. 30 L'activateur d'adhésion (A) est avantageusement choisi pour être capable d'activer la surface du substrat (Si) . (i) en réagissant avec des groupements fonctionnels du polymère ou d'au moins un polymère du substrat (Si) lorsque celui-ci comprend un 35 mélange de polymères et/ou en réagissant avec des groupements fonctionnels du primaire (P) et/ou de la colle (C);et/ou (ii)en complexant les chaînes du polymère ou d'au moins un polymère du substrat (Si) lorsque celui-ci comprend un mélange de polymères 2903417 17 et/ou en complexant des chaînes de polymère du primaire (P) et/ou en complexant des chaînes de polymère de la colle (C); et catalyser la réaction de collage. 5 Les groupements fonctionnels peuvent être, par exemple, du type - OH,-COOH,-NH2, =NH ,=C=O , fonction époxydique, la liste étant non exhaustive. Le ou les activateurs d'adhésion (A) peuvent être aptes à réagir à chaud ou à froid. 10 L'activateur d'adhésion (A) peut être introduit dans la solution de nettoyage ou dans le polymère par une opération de compoundage ou à l'aide d'un mélange maître contenant le ou les promoteur d'adhésion ou lors de la polycondensation du TPE ou par incorporation par mélange à sec lors de la transformation des parties moulées. 15 On peut incorporer l'activateur d'adhésion (A) dans le revêtement en contact avec (Si) à condition que l'activateur d'adhésion (A) puisse réagir avec le polymère de (Si), le revêtement étant défini comme étant la solution de nettoyage, le primaire (P) et/ou la colle (C). On appelle l'interface d'adhésion la surface de contact ente le 20 substrat (Si) et le revêtement. La solution d'incorporer l'activateur d'adhésion (A) dans la solution de nettoyage est une solution préférée. Les solutions de nettoyage sont celles généralement utilisées 25 pour éliminer les impuretés, graisses, agents étrangers qui peuvent altérer l'adhésion des primaires (P) et/ou des colles (C) sur les substrats. Ces solutions de nettoyage peuvent également contenir des additifs tels des agents mouillants ou des détergents pour favoriser 30 l'élimination de produits polluants et/ou pour améliorer la mouillabilité des supports. On peut citer par exemple les solutions de nettoyage à base d'eau, à base de solvants organiques aliphatiques ou à base de solvants aromatiques et leurs mélanges composés de 2 ou des 3 solvants 35 précédents. Les principaux groupes de solvants sont : • les cétones(ex :Acetone, méthyléthylcétone). • Les alcools(ex : méthanol,éthanol,isopropanol, glycols). • Les Esters( ex : acetates, agrosolvants). 2903417 18 • Les Ethers(ex : Ethers éthyliques,THF,dioxane) • Les Ethers de glycol. • Les Hydrocarbures aromatiques ( benzène, toluéne, xyléne ,cuméne). • Les Solvants pétroliers (hors aromatiques :alcanes ,alcénes). 5 • Les Hydrocarbures halogénés : (chlorés bromés ou fluorés). • Solvants particuliers (amines,amides,terpénes). Les solvants organiques ou les solutions à base d'eau et à base de solvants organiques seront judicieusement choisis de manière à 10 réduire au maximum les émissions de solvants, réduire les risques liés à la toxicité et à l'écotoxicité et favoriser une bonne solubilité de l'activateur d'adhésion et une stabilité des mélanges. Il a été démontré que certains solvants et/ou mélange de solvants dits fonctionnels jouent le rôle d'activateur d'adhérence (A) et 15 permettent d'augmenter l'adhérence de primaires aqueux et/ou de colles aqueuses sur des supports en polyméres thermoplastique (TPE). C'est le cas des mélanges butanol/butanediol. La simple présence de ce type de solvant et d'activateur selon l'invention à l'interface du substrat permet d'augmenter le niveau d'adhérence initiale ainsi que la 20 permanence de la réactivité de ce traitement de surface. Par le fait que cette solution permet d'augmenter le temps d'activation des surfaces à encoller, celle ci apporte à l'assembleur plus de flexibilité en lui donnant les moyens de gérer chaque étape de l'assemblage des pièces à coller ainsi que leur manipulation et 25 conditionnement. Les activateurs d'adhésion (A) sont choisis parmi les catalyseurs utilisés dans les réactions chimiques impliquants les fonctions isocyanates. On peut citer en particulier les catalyseurs de type 30 amine (amine secondaire ou tertiaire), de type sels métalliques ou de type organo métalliques. Comme catalyseur de type amide, on peut citer par exemple la Diéthylamine (DEA), la Diéthanolamine,la Diméthyléthanolamine,la triéthylamine (TEA), la Triéthanolamine (TEOA), la triisopropanol 35 amine (TIPA), la Triéthylénediamine(TEDA),la Diméthylaminopropylamine(DMAPA),la Diméthylcyclohéxylamine(DMACHA),la Triéthylénetetramide,la Triisopropylamine,la 2903417 19 N,N,N,N'tétraethyléthylénediamine,la N,N,N',N'-tétraméthyl-1,3-butanediamine, le 2,2'bis(diméthylaminoéthyl)éther(BDMAEE),le aminipropyl)imidazole (API), le N-méthylimidazole (NMI), le 1,2- 5 diméthylimidazole (DMI), l'imidazole, le 1,4-diazol(2.2.2)-bicyclooctane(DABCO),la N-méthyl,Nethylmorpholine. Comme catalyseurs à bases de sels métalliques, on peut citer par exemple ceux à base de: 10 Bi, Pb, Sn, Ti, Fe, Sb, U, Cd, Co, Th, Al, Hg, Zn, Ni, R3N, Ce, Mo, V, Mn, Zr, R3P . Pris dans un sens large les organo métalliques sont caractérisés par l'association de liaison métal segments organiques. Sans être exhaustif, on cite par exemple: Le dibutyldilaurate d'étain, l'octoate acétate d'étain, l'oléate 15 d'étain, le 2-ethylhexanoate d'étain, le dibutyldilauryl mercaptide d'étain, le dibutyldiacétate d'étain, le naphténate de plomb, le stearate de zinc, les produits de réaction des oxide d'étain (SnO) ou les produits de réaction des dibutyloxide d'étain avec un acide carboxylique ayant de 1 à 20 atomes de carbone, l'oxide d'hydrate de 20 monobutyl étain, le butyl chloro dihydroxide étain, le butyl tris (2-ethylhexoate)étain, l'acide butyl stannique, le dioctyl dilaurate d'étain, le dioctyl maléate d'étain, l'oxalate d'étain, les carboxylates de zinc, les carboxylates de bismuth, les composés organomercureux, les dicétones de zirconium avec comme dicétones la 25 2,4-pentanedione, l'éthylacétoacétate, la chlorocyclopentadiène, la dibenzoylméthane, la 3-éthyl-acétylacétone, la 1,1,1-trifloro-acétylacétone, la dibenzoylméthane benzoylacétone, la benzoylacétone,le triacetylméthane, la 2,2,6,6-tétra-methyl-3,5heptanedione,la 6-méthyl-2,4-heptanedione, la 6-méthyl-2,4heptanedione, la 2,4-pentanedione, la 2,2-diméthyl-6,6,7,7,8,8heptafluoro-3, 5-octanedione, la 6-méthyl-2,4-heptanedione, la 2,2-diméthyl-6,6,7,7,8,8-heptafluoro-3,5-octanedione, la 6-méthyl-2,4-heptanedione et butanol, la 6-méthyl-2,4-heptanedione et acétylacétate d'éthyle, la 6-méthyl-2,4-heptanedione et 2-acétocyclopentanone, la 6- 35 méthyl-2,4-heptanedione et dibenzoylméthane et dicétonates d'hafnium, le butoxide de zirconium, le molybdène et/ou tungstène avec un état d'oxidation de au moins +4, le bismuth 2-éthylhexanoate, les composés organiques stanniques(IV), le molybdate d'ammonium, le molybdate de lithium, le molybdate de sodium, le molybdate de césium, le molybdate 2903417 20 de potassium, le molybdate de rubidium, le paramolybdate d'ammonium (NH4) 6Mo7O24. 4H2O, le molybdényl bisacétylacétonate MoO2 (C5H7O5) 2, le dioxide de molybdéne tetraméthylheptadionate MoO2(TMHD)2, les alkoxides de molybdène formé de 1,2-, 1,3-, ou 1,4-diols tel que l'éthylène 5 glycol, le propyléne glycol ou l'acide 1,4-butanediolmolybdique, les oxides de molybdène, le tétraéthylammonium de molybdate, le tungstène de sodium, le molybdate de magnésium, le molybdate de calcium, l'acide de tungstène, le tungstène de lithium, l'acide phosphotungstique, les composés à base de molybdène et/ou tungstène en état d'oxidation +6, 10 les composés à base de vanadium en état d'oxidation d'au moins +4, le vanadate d'ammonium, le vanadate de lithium, le vanadate de sodium, le vanadate de potassium, l'orthovanadate de lithium, l'orthovanadate de sodium, l'orthovanadate de potassium, le vanadate de magnesium, le vanadate de calcium, le vanadyl(IV) acétylacétonate VO(C5H7O5)2, le 15 vanadyl bistétraméthylheotadionate VO(TMHD)2, l'acide vanadique, le naphtenate de zinc, l'octoate de plomb, l'oxide de tributylétain, Zr(OBu)4, Ti(OBu)4, le cobalt naphtenate, le zirconium naphtenate, Bu2Sn (OCH3) 2, VO (OBu) 3, Oct2SnO, Ph3SnOH, le cobalte acétylacétonate, les dionates d'Al, les dionates de Mn, les dionates de Ni, les 20 dionates de Co, les monocarboxylates de fer, l'acétate de fer, l'isobutyrate de fer, le trifluoroacetate de fer. On peut en particulier citer le Dabco T12, le Fomrez SUL-4, le Fascat 4202, le Dabco T9, le Fomrez C-2 et le Cata Chek. L'activateur d'adhésion (A) est présent à 0,001 à 8%, de préférence de 0,001 à 4% en poids par rapport au poids total du milieu dans lequel il se trouve à savoir le polymère ou le revêtement(solution de nettoyage, primaire et/ou colle). Les exemples suivants (tableau 1) illustrent la présente invention sans toutefois en limiter la portée. Dans les exemples, les abréviations suivantes sont utilisées. 35 Substrats : 5533 PEBA de type PAl2-PTMG (polyamide 12 -polytétraméthylène glycol), commercialisé par la Société ARKEMA sous la dénomination PEBAX 5533 . 25 30 2903417 21 7033 : PEBA de type PAl2-PTMG (polyamide 12 - polytétraméthylène glycol), commercialisé par la Société ARKEMA sous la dénomination PEBAX 7033 . 5 Le PEBAX 7033 est plus dur que le PEBAX 5533. Solvant : MEK : méthyl éthyl cétone 10 Primaires : W104 : primaire à base aqueuse commercialisé par la Société DONGSUNG sous la dénomination Aquace W104 . (Extrait sec - 30 min à 150 C= 40% en poids) 15 Agent de réticulation ARF-40 commercialisée par la société Dongsung. (Extrait sec - 30 min à 150 C= 83,5% en poids) Dply 165 : primaire à solvant commercialisé par la Société DONGSUNG sous la dénomination D-Ply 165 (Extrait sec - 30 min à 150 C= 10% 20 en poids) Agent de réticulation RFE commercialisée par la société Bayer. (Extrait sec - 30 min à 150 C= 26,9% en poids) Activateur d'adhésion : 25 Borchi Kat22 de la Société Borchers est un Carboxylate de Zinc (Organo métallique). Borchi Kat24 de la Société Borchers est un Carboxylate de Bismuth (Organo métallique). 30 Borchi KatVP244 de la Société Borchers est un Carboxylate de Zinc et de Bismuth en mélange (Organo métallique). Colle : WO1 : colle aqueuse commercialisée par la Société DONGSUNG sous la 35 dénomination Aquace W01 . (Extrait sec 30 mn 150 C= 46.9% en poids) Agent de réticulation ARF-40 commercialisée par la société Dongsung. Les essais ont été réalisés en utilisant le matériel suivant : 2903417 22 -presse en A524 (WKD 029 consigne Pression maximum (indication 78,4 à 147,1 Pa (8 à 15 kg/cm2) ; - étuve Heraeus en A524 (FGE 138) consigne 70 C, ventilée ; - emporte pièce ISO 34 ; 5 presse pneumatique pour la découpe d'éprouvettes. Mode opératoire général d'assemblage : Les substrats (Si) et (S2) sont des plaques de dimensions 100 x 100 x 10 1 mm. > Préparation du substrat (Si) - Nettoyage (dans les exemples comparatifs) ou nettoyage avec activateur d'adhésion (dans les exemples selon l'invention) par 15 un solvant ou mélange de solvants contenant un activateur d'adhésion d'une face lisse du substrat (S1); Temps de nettoyage : 10 à 30s 20 - séchage 2 minutes à température ambiante (sauf indication contraire) ; - application du primaire W104 aqueux (+5% agent de réticulation ARF-40 ) au pinceau ; - séchage 5 minutes à 70 C en étuve ventilée ; 25 - refroidissement 2 minutes à la température ambiante ; -application de la colle W01 (+5% agent de réticulation ARF-40 ) aqueuse au pinceau ; - séchage : 5 minutes à 70 C en étuve ventilée. 30 - Préparation du substrat (S2) - nettoyage au solvant MEK d'une face lisse du substrat S2; Temps de nettoyage 10 à 30s. séchage 2 minutes à température ambiante ; 35 - application du primaire Dply 165(+5% agent de réticulation RFE ) au pinceau ; - séchage 3 minutes à 70 C en étuve ventilée ; -refroidissement 2 minutes à température ambiante ; 2903417 23 -application de la colle W01 (+5% agent de réticulation ARF-40 ) aqueuse au pinceau ; - séchage 5 minutes à 70 C en étuve ventilée. TABLEAU 1 Exemples/comparatifs Si Solution de Temps Présence S2 Force Remarque Nettoyage de d' de (% en poids) séchage Activateur pelage d'adhésion (kg/cm) Comparatif 1 5533 MEK 2 min à Non 7033 1 à 2 Adhésion 23 C très irrégulière Comparatif 2 5533 n-butanol/1,3 5 min à Non 7033 7,5 Adhésion butanediol 23 C 8,0 régulière (70/30) Comparatif3 5533 n-butanol/1,3 7 min à Non 7033 REVENDICATIONS 1. Utilisation d'un activateur d'adhésion (A) destiné à réagir (i) avec les groupements fonctionnels d'au moins un polymère d'un substrat (Si) et/ou (ii) à complexer les chaînes d'au moins un polymère dudit substrat (Si), au niveau d'une surface de collage (F1) d'un substrat (Si), ledit substrat comprenant au moins (iii) un polymère thermoplastique élastomère (TPE), lequel comporte une chaîne formée d'une alternance de segments durs et de segments souples, ou au moins (iv) un polyamide homo ou copolymère en vue de l'assemblage par collage dudit substrat (Si) à un autre substrat (S2). 2. Utilisation selon la revendication 1, caractérisée par le fait que l'activateur d'adhésion (A) est choisi parmi les catalyseurs qui interviennent dans les réactions chimiques impliquant des fonctions isocyanates. 3. Utilisation selon la revendication 2, caractérisée par le fait que l'activateur d'adhésion (A) est choisi parmi les catalyseurs de type amine, de type sels métalliques, de type organométallique et leurs mélanges. 4. Utilisation selon l'une des revendications 1 à 3, caractérisée par le fait que le substrat (S2) est de même nature que le substrat (Si) . 5. Utilisation selon l'une des revendications 1 à 3, caractérisée par le fait que le substrat (Si) et le substrat (S2) sont de nature différente, sachant que (S2) est choisi parmi les (TPE), les homopolymères et les copolymères tels que les polyoléfines, polyamines, les polyesters, les polyéthers, les polyesteréthers, les polyimides, les polycarbonates, les résines phénoliques, les polyuréthanes réticulés ou non, notamment les mousses, les poly (éthylène acétate de vinyle), les élastomères naturels ou synthétiques tels que les polybutadiènes, les polyisoprènes, les styrène-butadiène-styrène (SBS), les styrènebutadiène-acrylonitrile (SBN), les polyacrylonitriles, les tissus naturels ou synthétiques, notamment les tissus en fibres polymères 2903417 26 organiques tels que les tissus en fibres de polypropylène, polyéthylène, polyesters, alcool polyvinylique, polyacétate de vinyle, polychlorure de vinyle, polyamide, les tissus en fibres de verre ou en fibres de carbone, ainsi que les matériaux comme le cuir, 5 le papier et le carton. 6.Utilisation selon l'une des revendications 1 à 5, caractérisée en ce que le substrat (Si) est choisi parmi (a) les copolymères à blocs polyesters et blocs polyéthers, (b) les 10 copolymères à blocs polyuréthanes et blocs polyéthers, (c) les copolymères à blocs polyamide et blocs polyéthers et leurs mélanges. 7. Procédé de traitement de surface d'un substrat (Si) en polymère thermoplastique élastomère (TPE) ou en polyamide homo ou 15 copolymère afin de favoriser l'accrochage d'un primaire (P) et/ou d'une colle (C) en vue de l'assemblage par collage dudit substrat (Si) à un autre substrat (S2), caractérisé par le fait qu'on applique sur le substrat (Si) un activateur d'adhésion (A). 20 8. Procédé selon la revendication 7, caractérisé par le fait qu'on applique l'activateur d'adhésion (A) seul ou. en mélange avec un solvant de dégraissage et/ou inclus dans un primaire (P) d'adhésion à base solvant organique ou à base aqueuse et/ou inclus dans une colle (C) sur la surface de collage (F1) du substrat (Sl) en vue de 25 l'assemblage par collage dudit substrat (Sl) à un autre substrat (S2). 9. Procédé d'assemblage par collage d'un substrat (Sl) en polymère thermoplastique élastomère (TPE) ou en polyamide homo ou 30 copolymère ayant une surface de collage (F1) à un substrat (S2) ayant une surface de collage (F2) caractérisé par le fait que l'on traite la surface de collage (F1) du substrat (Si) par le procédé de traitement de surface tel que défini à l'une quelconque des revendications 7 à 8, et qu'on assemble les deux substrats (Sl) et 35 (S2) par leurs deux surfaces de collage (F1) et (F2), dont au moins l'une a été encollée. 10. Assemblage collé de deux substrats (Sl) et (S2), ayant été obtenu selon le procédé d'assemblage selon la revendication 9. 2903417 27 11. Assemblage collé de deux substrats (Si) et (S2), notamment semelle de chaussure à deux couches de substrat (Sl) et (S2), l'un au moins étant un polymère thermoplastique élastomère (TPE) ou un polyamide homo ou copolymère ayant été activé par l'utilisation d'un 5 activateur d'adhésion (A) selon l'une des revendications 1 à 6.